Brevet FR2614901A1 — publié le 19881110

ALLIAGES D'ALUMINIUM POUR ECHANGEUR DE CHALEUR BRASE L'invention concerne un alliage d'Al de type 3000, selon la nomenclature de l'Aluminium Association, présentant une résistance à la corrosion améliorée lors de l'utilisation connmme échangeur de chaleur brasé, en particulier pour les véhicules automobiles. On sait que les échangeurs brasés de ce type sont soumis à une corrosion intérieure due au fluide de refroidissement du moteur et à une corrosion extérieure due à l'atmosphère environnante et éventuellement aux projections de boues ou de produits de déneigement ou de déverglaçage. La corrosion intérieure peut conduire soit à un colmatage des canaux par les produits de corrosion (corrosion généralisée), soit à une perforation de l'échangeur thermique (corrosion localisée par piqûres). La corrosion extérieure peut également conduire à la perforation de l'échangeur par piqûres. Ces différentes formes de corrosion sont évaluées par des tests normalisés, comme indiqué ci-après. L'alliage selon l'invention, présentant des caractéristiques améliorées de résistance aux corrosions définies ci-dessus, est un alliage de type 3000, par exemple 3003, 3005, 3105, dont les caractéristiques analytiques principales sont une faible teneur en Zr (Zr autres chacun total Une teneur en Cr de l'alliage (> 0,25 %) entraane la formation à la coulée de composés intermétalliques grossiers qui fragilisent l'alliage à la coulée, lors de la transformation ultérieure et diminuent les propriétés mécaniques à l'état final. La teneur en Zr est tenue de préférence inférieure ou égale à 0,04 %. Pour obtenir un bon comportement au brasage, il est préférable que l'alliage présente une grosseur de grain avant brasage, inférieure ou égale à 100 Hum. Les avantages de la présente invention en ce qui concerne la résistance à la corrosion par rapport à un alliage 3003 classique sont reportés dans les exemples comparatifs suivants: Exemple 1 Un alliage 3003 classique dont la composition chimique est la suivante (% en poids): A) Mn= 1,1%- Si= 0,31 % - Fe= 0,57 %- Cu = 0,09 % - Ti B) Mn= 0,9 %- Si 0,30 %- Fe 0,53 %- Cu 0,09 %- Mg, 0,01% - Zr= 0,07- Cr= 0,24 %- reste A1 ont été élaborés sous forme de tôles de 1 mm d'épaisseur totale, plaquées à 10 % sur une face par l'alliage 4104. Ces tôles ont subi, dans les mêmes conditions, la simulation d'un cycle de brasage sous vide par maintien de 2 min à 600 C environ. Puis elles sont été soumises aux tests de corrosion normalisés suivants (sur la face alliage 3003' pour la corrosion intérieure et sur la face plaquée 4104 pour la corrosion extérieure): - mesure du courant de corrosion iO (intersection de la droite de Tafel cathodique avec la droite correspondant au potentiel de corrosion Eo) dans un milieu conforme à la norme ASTM D 3585-1983 à 70 C; - mesure de la profondeur des piqûres internes après essai au ballon suivant la norme ASTM D 1384 au bout de 1 ou 2 mois d'essai; - mesure de la profondeur des piqûres après essais en brouillard salin suivant la norme ASTM B 117 pour des durées de 500, 1000 et- 1500 h d'essai. 2614901- Les résultats obtenus sont les suivants: I II I t | ESSAI [ UNITE i COMPOSITION I COMPOSITION | I II A I B I I_ _ _ _ _ _ _ _ I t _ _ _ _ _ _ _ I _ I I I Corrosion généralisée | nA/cm2 | 45 I 55 | interne* I. t I I. Corrosion externe P u 475 [ 250 | brouillard salin 1000h** | I I I I Corrosion interne,test t rm 424 t 133 I ballon, 1 mois** t t I i I. II * Les valeurs sont inférieures à la valeur limite exigée: 200 nA/cm2 ** Moyenne des 10 piqûres les plus profondes. Exemple 2 L'influence de la teneur en Zr est exemplifiée ci-après: deux échantillons identiques contenant 1,1 % Mn et 0,25 % Cr et respectivement 0,07 et 0,14 % Zr ont été testés dans les mêmes conditions que l'Exemple 1 ci-dessus. Les examens micrographiques et les résultats d'essais de corrosion sont les suivants I I I I I Zr(%) I Taille de [ Corrosion* t. t grain (pm)] extérieure t intérieure ] t] 1000h BS(pm) t 2 mois (um) t ItI. I I 0,07 t 62 t 250 I 93 - I t I t] I 0,14 t 177 I 300 t 380 3 i5 Profondeur myenne des piqûres.I I * Profondeur myenne tes piqûres. 261.490 1 On note une dégradation importante de la tenue à la corrosion lorsque Zr > 0,07 %. Propriétés mécaniques L'alliage selon l'invention a des caractéristiques mécaniques de traction analogues mais légèrement améliorées par rapport à l'alliage 3003 de I'AA comme l'indique l'exemple ci-après. Les compositions sont identiques à celles des échantillons A et B de l'Exemple 1. I Ii I Sens I Caractéristiques Echantillon A Echantillon B I mécaniques I |5 |I RM MPa 115 123 ITravers I R 0,2 MPa 45 50 |I |I AA % 26 26 -I 1-1I |II RM MPa 120 130 I Long I R0,2 MPa 43 49 1 A % 31 40 I I 261-4 9 0 1 REVENDICATION 1. Alliage d'aluminium de la série 3000, selon la désignation de l'Aluminium Association présentant une tenue à la corrosion améliorée lors de l'utilisation dans des échangeurs de chaleur brasés caractérisé en ce qu'il contient (en poids %): Zr dans la nomenclature de l'Aluminium Association. 2. Alliage selon la revendication 1, caractérisé en ce que la teneur en Zr est inférieure ou égale à 0,04 %. 3. Alliage selon l'une des revendications 1 ou 2, caractérisé par le fait que la taille de grain, avant l'opération de brasage, est inférieure à 100o